БЕТОННАЯ СМЕСЬ
CONCRETE MIXTURE

Изобретение относится к промышленности строительных материалов, в частности к производству бетонных смесей для изготовления изделий (плит, стеновых панелей), подлежащих глазурованию.
Известна бетонная смесь, содержащая воду, шлакопортландцемент и дробленый металлургический (доменный) шлак [1]. Потеря прочности при глазуровании изделий, полученных из такой бетонной смеси, может достигать 31,5%.
Задача изобретения состоит в уменьшении потерь прочности изделий, изготовленных из бетонной смеси, при глазуровании.
Технический результат достигается тем, что бетонная смесь, содержащая воду, шлакопортландцемент и дробленый доменный шлак, дополнительно включает нарезанное на отрезки 10-20 мм минеральное волокно при следующем соотношении компонентов, мас.%; шлакопортландцемент 25-30; дробленый до прохождения через сетку №20 доменный шлак 68,5-73,5; нарезанное на отрезки 10-20 мм минеральное волокно 1-1,5, при водоцементном отношении 0,5-0,55.
В таблице приведены составы бетонной смеси.
Таблица
Компоненты
Состав, мас.%
1
2
3
Шлакопортландцемент
30
27,5
25
Дробленый до прохождения через сетку №20 доменный шлак
68,5
71,3
73,5
Нарезанное на отрезки 10-20 мм асбестовое волокно
1,5
-
-
Нарезанное на отрезки 10-20 мм стеклянное волокно
-
-
1,5
Нарезанное на отрезки 10-20 мм базальтовое волокно
-
1,2
-
Водоцементное отношение
0,5
0,52
0,55
Потеря прочности изделий при глазуровании, %
~20
~20
~20
Для приготовления бетонной смеси подготавливают, дозируют и смешивают сухие сырьевые компоненты. В сухие компоненты добавляют воду и все тщательно смешивают. Смесь укладывают в металлические (предварительно смазанные машинным маслом) формы и оставляют до затвердевания. После чего изделия извлекают из форм и выдерживают при комнатной температуре не менее 28 сут. Затем поверхность изделий шлифуют, наносят (напыляют) на нее суспензию легкоплавкой цветной глазури (эмали), которую закрепляют оплавлением в экранной электропечи при температуре 750-800°C в течение 8-12 мин.
Источники информации
1. А.с. №627107 СССР, 1978.